(57)【要約】【課題】クロムを含まず、短時間の熱処理で優れた防錆性、硬度、耐溶剤を発現する防錆用コート剤を提供する。【解決手段】分子内に２個以上の水酸基を有する化合物（Ａ）、分子内の連続する３個以上の炭素原子のそれぞれにカルボキシル基が少なくとも１個ずつ結合されている化合物（Ｂ）、化合物（Ｂ）中のカルボキシル基に対して０．１〜５０モル％の塩基性化合物（Ｃ）、及び水系溶媒（Ｄ）を含有し、化合物（Ａ）と化合物（Ｂ）の質量比が９５／５〜１０／９０であることを特徴とする防錆用コート剤。また、この防錆用コート剤から水系溶媒（Ｄ）を除去してなる被膜を金属材料の表面に設けてなり、この被膜の、６０℃の熱水に３０分間浸漬した場合の質量減少量が５％以下である積層金属材料。【選択図】　なし【特許請求の範囲】
【請求項１】
分子内に２個以上の水酸基を有する化合物（Ａ）、分子内の連続する３個以上の炭素原子のそれぞれにカルボキシル基が少なくとも１個ずつ結合されている化合物（Ｂ）、化合物（Ｂ）中のカルボキシル基に対して０．１〜５０モル％の塩基性化合物（Ｃ）、及び水系溶媒（Ｄ）を含有し、化合物（Ａ）と化合物（Ｂ）の質量比が９５／５〜１０／９０であることを特徴とする防錆用コート剤。
【請求項２】
化合物（Ａ）がケン化度８５〜１００％のポリビニルアルコールである請求項１記載の防錆用コート剤。
【請求項３】
化合物（Ｂ）が１，２，３，４−ブタンテトラカルボン酸である請求項１または２記載の防錆用コート剤。
【請求項４】
請求項１〜３いずれかに記載の防錆用コート剤に対し、（Ａ）〜（Ｃ）成分の総量１００質量部あたり、さらに架橋剤成分を０．１〜５０質量部含有することを特徴とする防錆用コート剤。
【請求項５】
請求項１〜４いずれかに記載の防錆用コート剤に対し、（Ａ）〜（Ｃ）成分の総量１００質量部あたり、さらにシリカまたはリン酸塩化合物を５〜１００質量部含有することを特徴とする防錆用コート剤。
【請求項６】
請求項１〜５いずれかに記載の防錆用コート剤から水系溶媒（Ｄ）を除去してなる被膜を金属材料の表面に設けてなり、この被膜の、６０℃の熱水に３０分間浸漬した場合の質量減少量が５％以下である積層金属材料。
【請求項７】
金属材料が亜鉛めっき鋼である請求項６に記載の積層金属材料。
【発明の詳細な説明】
【０００１】
【発明の属する技術分野】
本発明は、薄塗りで優れた防錆性、硬度、耐溶剤性を発現する防錆コート剤に関するものである。
【０００２】
【従来の技術】
鋼板の防錆性を一層高めるために、６価クロムを用いたクロメート処理が採用されてきている。このクロメート処理により亜鉛メッキ材料の防錆性は向上するが、有害な６価クロムによる作業環境や設置場所のクロム汚染の問題が、指摘されており、クロムを使用しない、いわゆるノンクロメート防錆処理剤の開発が急務となっている。
【０００３】
ノンクロメート防錆処理剤として、ポリビニルアルコールを用いる試みがなされている。ポリビニルアルコールは、食品包装用の紙加工やフィルムのコーティングにも使用されており、従来の防錆剤に比べて環境汚染の恐れは非常に少ない。
ポリビニルアルコールを用いた防錆処理剤として、特開昭５５−８４０６号公報には金属鋼板をポリビニルアルコール水溶液に浸漬することで防錆効果が向上することが開示されている。しかしながら、ポリビニルアルコールは非常に親水性の高い樹脂であるために、単独で鋼板に塗装しても、被膜厚みが薄い場合には防錆効果を発現させるのは困難であり、特に塩水噴霧等の過酷な条件下では防錆効果は殆ど認められない。
また、特開平６１−２５４６７６号公報、特開平６２−５７４７１号公報、特開平６２−５７４７２号公報には、ポリビニルアルコールと低分子化合物からなる防錆塗料が開示されているが、これらの場合も塗装厚みが薄いと防錆効果を発現するのは困難であり、特に塩水噴霧等の過酷な条件下では防錆効果は殆ど認められない。
【０００４】
特開平９−１１８８７５号公報には、化成処理した鋼板をポリビニルアルコールやセルロース系の高分子化合物とポリアクリル酸塩を含む処理液に浸漬した後、水洗い及び乾燥する撥水処理方法が開示されている。しかしながら、この場合の防錆性の向上は化成処理に依るところが大部分である。実際に、化成処理していない鋼板では、特開平９−１１８８７５号公報記載の撥水処理方法を用いても防錆効果を発現するのは困難であり、塩水噴霧等の過酷な条件下では防錆効果は殆ど認められない。これは、特開平９−１１８８７５号公報記載の撥水処理方法では乾燥温度が４０〜６０℃と低いためにポリマー間で殆ど架橋反応は起こっておらず、耐水性、防錆性を有する被膜が得られていないためである。
【０００５】
また、特開２００２−８６０５９号公報には、ポリビニルアルコールとポリカルボン酸との混合物を金属材料にコートし、熱処理することで優れた防錆性を発現することが開示されている。しかし、この場合、優れた防錆性を発現させるために高温で長時間の熱処理を必要とし、生産性を考えると熱処理時間の短縮が望まれていた。
【０００６】
【発明が解決しようとする課題】
本発明者らは、上記のような問題に対して、生産性が高く、クロムを使用せず、しかも薄塗りで優れた防錆性、硬度、耐溶剤性を発現する防錆用コート剤を提供しようとするものである。
【０００７】
【課題を解決するための手段】
本発明者らは、鋭意研究の結果、特定の樹脂組成物を含有するコート液から得られる層を金属材料の表面に積層することにより、短時間の熱処理で優れた防錆性、硬度、耐溶剤性を発現することを見出し、本発明に到達した。
すなわち本発明の要旨は、次のとおりである。
（１）分子内に２個以上の水酸基を有する化合物（Ａ）、分子内の連続する３個以上の炭素原子のそれぞれにカルボキシル基が少なくとも１個ずつ結合されている化合物（Ｂ）、化合物（Ｂ）中のカルボキシル基に対して０．１〜５０モル％の塩基性化合物（Ｃ）、及び水系溶媒（Ｄ）を含有し、化合物（Ａ）と化合物（Ｂ）の質量比が９５／５〜１０／９０であることを特徴とする防錆用コート剤。
（２）化合物（Ａ）がケン化度８５〜１００％のポリビニルアルコールである上記（１）の防錆用コート剤。
（３）化合物（Ｂ）が１，２，３，４−ブタンテトラカルボン酸である上記（１）または（２）の防錆用コート剤。
（４）上記（１）〜（３）のいずれかの防錆用コート剤に対し、（Ａ）〜（Ｃ）成分の総量１００質量部あたり、さらに架橋剤成分を０．１〜５０質量部含有することを特徴とする防錆用コート剤。
（５）（１）〜（４）のいずれかの防錆用コート剤に対し、（Ａ）〜（Ｃ）成分の総量１００質量部あたり、さらにシリカまたはリン酸塩化合物を５〜１００質量部含有することを特徴とする防錆用コート剤。
（６）上記（１）〜（５）いずれかの防錆用コート剤から水系溶媒（Ｄ）を除去してなる被膜を金属材料の表面に設けてなり、この被膜の、６０℃の熱水に３０分間浸漬した場合の質量減少量が５％以下である積層金属材料。
（７）金属材料が亜鉛めっき鋼である（６）の積層金属材料。
【０００８】
【発明の実施の形態】
以下本発明を詳細に説明する。
【０００９】
本発明の防錆コート剤において、分子内に２個以上の水酸基を有する化合物（Ａ）と分子内の連続する３個以上の炭素原子のそれぞれにカルボキシル基が少なくとも１個ずつ結合されている化合物（Ｂ）との質量比は、９５／５〜１０／９０である必要があり、防錆性の点からこれらの質量比が８５／１５〜１０／９０であることが好ましく、７５／２５〜１５／８５であることがより好ましく、短時間の熱処理で各種性能を発現させる上で７０／３０〜１５／８５であることがさらに好ましく、６５／３５〜２０／８０であることが特に好ましい。この範囲を外れる場合には、防錆性が低下し、特に塩水噴霧下等の過酷な条件下での防錆性を発現することが困難である。
【００１０】
［化合物（Ａ）］
本発明における分子内に２個以上の水酸基を有する化合物（Ａ）としては高分子、オリゴマー、低分子化合物の何れでもよい。高分子化合物としては、例えばポリビニルアルコール、エチレン−ビニルアルコール共重合体、ポリヒドロキシエチルメタクリレートや、これらの共重合体、糖類、あるいは水酸基変成された各種高分子化合物や、ポリエチレングリコールのように両末端が水酸基である高分子化合物などが挙げられる。オリゴマーとしては例えばオリゴ糖や上記高分子化合物における分子鎖の短いものが挙げられる。低分子化合物としては例えばエチレングリコール、ジエチレングリコール、グリセリン、単糖類、糖アルコールなど、さらには芳香族化合物としてカテコール（１，２−ジヒドロキシベンゼン）、レゾルシノール（１，３−ジヒドロキシベンゼン）、ヒドロキノン（１，４−ジヒドロキシベンゼン）などが挙げられる。これらの化合物の中でも特にポリビニルアルコールが防錆性、耐溶剤性の点で最も好ましい。
【００１１】
ポリビニルアルコールはビニルエステルの重合体を完全または部分ケン化するなどの公知の方法で得ることが出来る。ビニルエステルとしては、ぎ酸ビニル、酢酸ビニル、プロピオン酸ビニル、ピバリン酸ビニル、バーサチック酸ビニル等が挙げられ、中でも酢酸ビニルが工業的に好ましい。
【００１２】
本発明の効果を損ねない範囲で、ビニルエステルに対し他のビニル化合物を共重合することも可能である。他のビニル系モノマーとしては、クロトン酸、アクリル酸、メタクリル酸等の不飽和モノカルボン酸およびそのエステル、塩、無水物、アミド、ニトリル類や、マレイン酸、イタコン酸、フマル酸などの不飽和ジカルボン酸およびその塩、炭素数２〜３０のα−オレフィン類、アルキルビニルエーテル類、ビニルピロリドン類などが挙げられる。
【００１３】
なお、ケン化方法としては公知のアルカリケン化法や酸ケン化法を用いることができ、中でもメタノール中で水酸化アルカリを使用して加アルコール分解する方法が好ましい。
ケン化度は１００％に近いほど防錆性の観点からは好ましい。ケン化度が低すぎると防錆性が低下してくる。ケン化度は通常約９０％以上、好ましくは９５％以上で、平均重合度は２００〜３０００、好ましくは２００〜２５００、より好ましくは２００〜２０００のものがよい。
【００１４】
［化合物（Ｂ）］
分子内の連続する３個以上の炭素原子のそれぞれにカルボキシル基が少なくとも１個ずつ結合されている化合物（Ｂ）とは、分子内に下記構造式（１）で表される構造を含む化合物のことである。
【００１５】
【化１】
2004018902.tif 000002
【００１６】
ここでＲは原子または原子団を表し、全て同じでも、全て異なっていてもよく、またいくつかは同じ原子または原子団であってもよい。Ｒとしてはたとえば水素や、塩素や臭素といったハロゲン原子のほか、水酸基、カルボキシル基、アミノ基、アミド基、エステル基、フェニル基等でもよく、メチル基やエチル基など炭素数１〜３０のアルキル基でもよい。また、化合物（Ｂ）は環状になっていてもよく、芳香環であってもよい。そのような場合には構造式（１）におけるＲの数が少なくなることもある。
【００１７】
さらに、化合物（Ｂ）のカルボキシル基のうち、２つのカルボキシル基の間で作られる無水物構造を少なくとも１つ有する化合物も本発明においては構造式（１）で表される化合物と同様の効果を発現する。このような化合物としては高分子、オリゴマー、低分子化合物の何れでもよいが、コート剤としては粘度が低い方が取り扱いやすいので、なかでも数平均分子量が１０，０００未満であるオリゴマー、低分子化合物が好ましく、低分子化合物が特に好ましい。
【００１８】
低分子化合物を用いればさらに粘度が低く取り扱いやすいので、より好ましく用いられる。その様な化合物としては１，２，３−プロパントリカルボン酸、１，２，３，４−ブタンテトラカルボン酸、クエン酸、１，２，３−ベンゼントリカルボン酸、３−ブテン−１，２，３−トリカルボン酸、ブタン−１，２，３，４−テトラカルボン酸、１，２，３，４−シクロペンタンテトラカルボン酸、テトラヒドロフラン−２，３，４，５−テトラカルボン酸、ベンゼンペンタカルボン酸、ベンゼンヘキサカルボン酸、１，２，３，４，５，６−シクロヘキサンヘキサカルボン酸、ベンゼンヘキサカルボン酸、あるいはこれら化合物の無水物などが挙げられるが、特に１，２，３，４−ブタンテトラカルボン酸が化合物（Ａ）との反応性の点で好ましい。
【００１９】
本発明で好ましく用いられる１，２，３，４−ブタンテトラカルボン酸は部分的にエステル化もしくはアミド化されていてもよい。なお、１，２，３，４−ブタンテトラカルボン酸中のカルボキシル基は、乾燥状態では隣接カルボキシル基が脱水環化した酸無水物構造となりやすく、湿潤時や水溶液中では開環してカルボン酸構造となるが、本発明ではこれら閉環、開環を区別せず１，２，３，４−ブタンテトラカルボン酸として記述する。
【００２０】
［塩基性化合物（Ｃ）］
本発明では、特定量の塩基性化合物（Ｃ）で化合物（Ｂ）中のカルボキシル基が部分的に中和されていることがきわめて重要である。適当な分量の塩基性化合物を添加することで、得られる被膜の防錆性能自体も格段に高められる。適切な塩基性化合物の量は、化合物（Ｂ）の種類によって異なるが、化合物（Ｂ）中のカルボキシル基に対して０．１〜５０モル％添加する必要がある。塩基性化合物の添加量が０．１モル％未満であったり、５０モル％以上であったりした場合は、十分な防錆効果が得られない。好ましくは１〜４０モル％、より好ましくは２〜３０モル％、さらに好ましくは３〜２５モル％の範囲がよい。
【００２１】
本発明に用いられる塩基性化合物は、カルボキシル基を中和できるものであればよい。例えば、ＬｉＯＨ、ＫＯＨ、ＮａＯＨ、Ｃａ（ＯＨ）２等の金属水酸化物、アンモニア、トリエチルアミン、Ｎ，Ｎ−ジメチルエタノールアミン、アミノエタノールアミン、Ｎ−メチル−Ｎ，Ｎ−ジエタノールアミン、イソプロピルアミン、イミノビスプロピルアミン、エチルアミン、ジエチルアミン、３−エトキシプロピルアミン、３−ジエチルアミノプロピルアミン、ｓｅｃ−ブチルアミン、プロピルアミン、メチルアミノプロピルアミン、メチルイミノビスプロピルアミン、３−メトキシプロピルアミン、モノエタノールアミン、ジエタノールアミン、トリエタノールアミン、モルホリン、Ｎ−メチルモルホリン、Ｎ−エチルモルホリン等の有機アミンを挙げることができる。
【００２２】
［水系溶媒（Ｄ）］
本発明で用いる水系溶媒（Ｄ）としては水が最も好ましい。また水性化の改善や乾燥工程の短縮、コート剤の安定性の改善あるいは、鋼板にコートするときのぬれ性を改善する目的で水に対してアルコールや有機溶媒を少量添加することも可能である。
【００２３】
［架橋剤］
また、本発明において、防錆性を一層向上させるために、コート剤中の（Ａ）〜（Ｃ）の総量１００質量部に対して架橋剤を０．１〜５０質量部、より好ましくは１〜３０質量部添加することが好ましい。架橋剤の添加量が０．１質量部未満の場合は、防錆性を向上の程度が小さく、５０質量部を超える場合は、液安定性や防錆性が低下する恐れがある。架橋剤としては、自己架橋性を有する架橋剤でも良く、水酸基やカルボキシル基と反応する官能基を分子内に複数個有する化合物または多価の配位座を持つ金属錯体等でも良い。このうちイソシアネート化合物、メラミン化合物、尿素化合物、エポキシ化合物、カルボジイミド化合物、ジルコニウム塩化合物、シランカップリング剤等が好ましい。また、これらの架橋剤を組み合わせて使用しても良い。
【００２４】
［シリカまたはリン酸塩化合物］
本発明において、防錆性を一層向上させるために、水性分散体にシリカまたはリン酸塩化合物を含有させることが好ましく、この両方を用いることもできる。シリカおよび／またはリン酸塩化合物の添加量は、コート剤中の（Ａ）〜（Ｃ）の総量１００質量部に対して、５〜１００質量部が好ましく、５〜８０質量部がより好ましく、７〜７０質量部がさらに好ましく、８〜６０質量部が特に好ましい。添加量が５質量部未満の場合は、防錆性の向上効果の程度が小さく、また、添加量が１００質量部を超えると金属材料への密着性が低下してしまう。
【００２５】
シリカとしては、分散性の点から、コロイダルシリカを用いるのが好ましい。２種類以上のシリカを適宜組み合わせて用いてもよい。
【００２６】
リン酸塩化合物としては、金属のリン酸塩化合物が好ましく、中でも、防錆性の面から、多価金属のリン酸塩化合物が特に好ましく、例えば、リン酸亜鉛あるいはリン酸アルミニウム等を挙げることができる。なお、ここでいうリン酸塩とは、オルトリン酸塩、ポリリン酸塩、メタリン酸塩等を含んだ広義のリン酸塩を意味し、これらのいずれのリン酸塩構造をとっていてもよい。
【００２７】
リン酸塩化合物を用いる場合には、その分散性を向上させるために、リン酸塩化合物を添加したコート剤をホモジナイザー処理、ボールミル処理、ペイントシェーカー処理、或いはジェット粉砕処理等の高圧分散処理を行うことが好ましい。
【００２８】
［積層金属材料］
本発明の防錆用コート剤から形成される被膜を金属材料の表面に形成させることで、積層金属材料が得られる。
【００２９】
金属材料は特に限定されないが、亜鉛めっき鋼、銅材料、あるいはアルミニウム材料に用いると、防錆効果が高く、好ましく、亜鉛めっき鋼を用いることが特に好ましい。亜鉛めっき鋼のめっき方法としては、電気めっき法や溶融めっき法などが挙げられるが、いずれの方法を用いたものでもよい。また、亜鉛めっき鋼の表面は化成処理されていてもよい。化成処理方法としては、環境を配慮するとクロムを含まない化成液で処理されたものが好ましいが、クロメート処理を施した亜鉛めっき鋼に使用しても防錆性を発揮することができる。亜鉛めっき鋼は、板状で使用される形態が代表的である。
【００３０】
コート剤を金属材料に積層（塗装）する方法は特に限定されないが、グラビアロールコーティング、リバースロールコーティング、ワイヤーバーコーティング、リップコーティング、エアナイフコーティング、スプレーコーティング、浸漬コーティング等の方法を用いることができる。
【００３１】
本発明においては上述のコート剤を金属材料に塗装した後、金属材料の温度が１３０℃以上で処理することが好ましく、より好ましくは１５０℃以上、さらに好ましくは１８０℃以上である。熱処理によって、ポリビニルアルコールの水酸基とポリカルボン酸のカルボキシル基とが脱水架橋し、疎水性の被覆層が形成され、優れた耐水性、防錆性が発現する。熱処理時の温度が１３０℃より低いと、化合物（Ａ）と（Ｂ）とのエステル反応速度が著しく遅く、十分な架橋が行われないため結果として防錆性、硬度が低下する傾向にある。なお、この架橋反応を加速するためには、酸などの触媒を添加すると効果的である。
【００３２】
金属材料の表面に設けた層における化合物（Ａ）と（Ｂ）とのエステル架橋の程度は、６０℃の熱水に３０分間、浸せきした場合のコート層の質量減量で評価でき、この値が５％以下である必要があり、防錆性の点から３％以下がより好ましく、２％以下がさらに好ましく、１％以下が特に好ましい。熱水処理後の層の質量減少量が５％を超える場合は、十分な架橋が行われないため耐水性が悪く、優れた防錆性を得ることができない。
【００３３】
積層金属材料の被膜の厚みは、コート剤中の全固形分濃度や塗装方法によって適宜、制御が可能である。好ましくは０．１〜３０μｍ、より好ましくは０．３〜２０μｍ、より好ましくは０．３〜１０μｍがよい。被膜の厚みが０．１μｍ未満の場合は、充分な防錆性を付与することができなくなる。一方、厚みが３０μｍを超える場合は、固形分濃度を高くする必要があり、コート剤の粘度が高くなるために塗装や保存などに問題を生じやすくなる。このような観点から、全ポリマー濃度は溶液全体の５重量％から５０重量％の範囲にすることが好ましい。
【００３４】
【実施例】
次に、本発明を実施例及び比較例により具体的に説明するが、本発明は、これらの実施例のみに限定されるものではない。
なお、各種の特性については以下の方法によって測定又は評価した。
（１）積層鋼板の耐水性評価方法
積層鋼板を作成後、室温で１日放置し、被膜を水で濡らした布で数回擦り、被膜の状態を目視で評価した。
○：変化なし、△：被膜がくもる、×：被膜が完全に溶解
（２）積層鋼板の耐溶剤性評価方法
積層鋼板を作成後、室温で１日放置し、被膜をエタノールで濡らした布で数回擦り、被膜の状態を目視で評価した。
○：変化なし、△：被膜がくもる、×：被膜が完全に溶解
（３）防錆性評価方法
積層鋼板を作成後、室温で１日放置し、ＪＩＳ　Ｚ−２３７１規格の塩水噴霧試験機を用いて、３５℃での５％ＮａＣｌ水溶液の噴霧を行い、１００時間後の被膜状態を評価した。
◎：発錆面積率５％未満、○：発錆面積率５％以上、１０％未満、△：発錆面積率１０　％以上、５０％未満、×：発錆面積率５０％以上
（４）熱水処理による被膜の質量減少量の評価方法
積層前の鋼板の質量（ａ）を測定しておき、実施例に記載のコート剤を所定の条件で　積層させた後の積層鋼板の質量を（ｂ）を測定し、その差｛（ｂ）−（ａ）｝から熱水　処理前の層の質量（Ａ）を求めた。積層鋼板を室温で１日放置後、６０℃の熱水に３０　分間浸漬させた後、６０℃で１時間乾燥させた積層鋼板の質量（ｃ）を測定した。｛（　ｃ）−（ａ）｝から熱水処理後の層の質量（Ｂ）を求めた。熱水処理後の被膜の質量減　少量（％）は、次式：〔｛（Ａ）−（Ｂ）｝／（Ａ）〕×１００から求めた。
（５）密着性評価：クロスカット・テープ剥離
積層鋼板を作成後、室温で１日放置し、ＪＩＳ　Ｋ５４００　８．５．２に準ずる。セロハンテープにより１ｍｍ×１ｍｍ×１００個の碁盤目部分をひき剥がし、剥離せずに残っている数で評価した。「ｎ／１００」は、試験後に１００個の碁盤目中のｎ個が剥離せず残っていることを示す。
（６）被膜の硬度
積層鋼板を作成後、室温で１日放置し、ＪＩＳ　Ｋ５４００に準じて鉛筆硬度で評価した。三菱ユニ鉛筆を用いて被膜にキズが残らない硬度を調べた。
【００３５】
実施例１
容器に、化合物（Ｂ）として１，２，３，４−ブタンテトラカルボン酸（新日本理化株式会社製、リカシッドＢＴＷ）、化合物（Ａ）としてポリビニルアルコール（ユニチカケミカル株式会社製、ＵＦ−１００、重合度１０００、ケン化度９９．４）を３０／７０の質量比になるように仕込んだ。さらに、固形分濃度が２０質量％になるように化合物（Ｂ）中のカルボキシル基に対して１５モル％の水酸化ナトリウムを含む水溶液を添加した。これを加熱下、攪拌して化合物（Ａ）と化合物（Ｂ）を溶解させコート剤を調製した。
このコート剤を脱脂した溶融亜鉛めっき鋼板（日本テストパネル大阪社製、サイズ７０ｍｍ×１５０ｍｍ×０．８ｍｍ）上に乾燥後の被膜厚みが３μｍになるようにメイヤーバーで塗装し、２５０℃雰囲気中で鋼板温度が２００℃に達してから１分間熱処理して積層鋼板を得た。得られた積層鋼板の性能を表１にまとめた。積層鋼板の耐水性、耐溶剤性、防錆性は良好であり、熱水処理後のコート層の質量減少はほぼ０％であった。また、コート層の表面は、５Ｈの鉛筆を用いても傷が残らなかったため、鉛筆硬度５Ｈ以上と判定した。
【００３６】
実施例２、３
化合物（Ａ）と化合物（Ｂ）との質量比を表１のように変更した以外は実施例１と同様の操作を行った。得られた積層鋼板の性能を表１にまとめた。
【００３７】
実施例４
実施例１と同様の操作でコート剤を調製した後、コート剤中の樹脂固形分１００重量部に対して、２０重量部のメラミン化合物（三井サイテック社製、サイメル３２５）を添加し、攪拌した。このコート剤を脱脂した溶融亜鉛めっき鋼板上に乾燥後の被膜厚みが３μｍになるようにメイヤーバーで塗装し、２５０℃雰囲気中で鋼板温度が２００℃に達してから３分間熱処理して積層鋼板を得た。得られた積層鋼板の性能を表１にまとめた。
【００３８】
実施例５
実施例２と同様の操作でコート剤を調製した後、コート剤中の樹脂固形分１００重量部に対して１５重量部のメラミン化合物（三井サイテック社製、サイメル３２５）と５重量部のエポキシ化合物（ナガセ化成工業社製、デナコールＥＸ−３１３）を添加した以外は実施例４と同様の操作で積層鋼板を得た。得られた積層鋼板の性能を表１にまとめた。
【００３９】
実施例６
実施例１と同様の操作でコート剤を調製した後、コート剤中の樹脂固形分１００重量部に対して、リン酸アルミニウム（石津製薬社製）を２０重量部になるように添加した以外は実施例１と同様の操作で積層鋼板を得た。得られた積層鋼板の性能を表１にまとめた。リン酸アルミニウムを添加すると防錆性が向上した。
【００４０】
実施例７
実施例１と同様の操作でコート剤を調製した後、コート剤中の樹脂固形分１００重量部に対して、コロイダルシリカ（スノーテックスＯ、粒子径０．０１〜０．０２μｍ、日産化学社製）を３０質量部になるように添加した以外は実施例１と同様の操作で積層鋼板を得た。得られた積層鋼板の性能を表１にまとめた。シリカを添加すると防錆性が向上した。
【００４１】
比較例１
化合物（Ａ）ポリビニルアルコール（ユニチカケミカル株式会社製、ＵＦ−１００、重合度１０００、ケン化度９９．４）の１０質量％水溶液のみをコート剤として用いた以外は実施例１と同様の操作を行った。得られた積層鋼板の性能を表１にまとめた。ポリビニルアルコールのみでは防錆性は殆ど認められなかった。
【００４２】
比較例２
ポリアクリル酸水溶液（和光純薬工業社製、ポリアクリル酸２５重量％水溶液、数平均分子量１５００００）をポリアクリル酸のカルボキシル基に対して１０モル％の水酸化ナトリウムを含む水溶液で希釈し１５質量％とした。この溶液と、ポリビニルアルコール（ユニチカケミカル株式会社製、ＵＦ−１００、重合度１０００、ケン化度９９．４）の１５質量％水溶液とをポリビニルアルコールとポリアクリル酸の固形分質量比が３０／７０となるように混合、攪拌してコート剤を調製した。
このコート剤を用いた以外は実施例１と同様の操作で積層鋼板を得た。得られた積層鋼板の性能を表１にまとめた。１，２，３，４−ブタンテトラカルボン酸に変えてポリアクリル酸を用いた場合、同じ熱処理時間では、防錆性は劣っていた。
【００４３】
実施例１〜７及び比較例１〜２の結果を表１に示す。
【００４４】
【表１】
2004018902.tif 000003
【発明の効果】
本発明の防錆用コート剤によれば、薄塗りで優れた防錆性、硬度、耐溶剤性を発現する積層金属材料が提供され、自動車、家電、構造物等に広く用いることができる。